(57)【要約】【課題】容易に取り扱うことのできる転写シート、および、当該転写シートを用いた薄膜層の転写方法を提供する。【解決手段】転写シート１０は、多孔質基材からなる支持層２０と、支持層２０に支持された薄膜層２１であって、５０００ｎｍ以下の厚さを有する薄膜層２１とを備える。支持層２０と薄膜層２１との間の乾燥密着強度は１００ｍＮ以上であり、支持層２０と薄膜層２１との間の湿潤密着強度は、乾燥密着強度よりも小さく、２３０ｍＮ以下である。【選択図】図１
2020089749.tif 000002
【特許請求の範囲】
【請求項１】
多孔質基材からなる支持層と、
前記支持層に支持された薄膜層であって、５０００ｎｍ以下の厚さを有する前記薄膜層と、を備え、
前記薄膜層は高分子材料を含み、
前記支持層と前記薄膜層とが乾燥した状態での、前記支持層と前記薄膜層との間の密着強度が乾燥密着強度であり、
前記支持層と前記薄膜層とが湿潤した状態での、前記支持層と前記薄膜層との間の密着強度が湿潤密着強度であり、
前記乾燥密着強度は１００ｍＮ以上であり、前記湿潤密着強度は、前記乾燥密着強度よりも小さく、２３０ｍＮ以下である
転写シート。
【請求項２】
前記薄膜層は、１０ｍＮ以上の破断強度を有する
請求項１に記載の転写シート。
【請求項３】
前記薄膜層は、前記支持層に接する第１の面と、前記第１の面とは反対側の第２の面とを有し、
前記転写シートは、前記第２の面を覆う保護層をさらに備え、
前記保護層と前記薄膜層とが乾燥した状態での、前記保護層と前記薄膜層との間の密着強度は、３０ｍＮ以上１００ｍＮ未満である
請求項１または２に記載の転写シート。
【請求項４】
前記多孔質基材は、不織布である
請求項１〜３のいずれか一項に記載の転写シート。
【請求項５】
前記保護層は、不織布である
請求項３に記載の転写シート。
【請求項６】
前記転写シートは、非透湿性の材料から構成された収容体に収容されている
請求項１〜５のいずれか一項に記載の転写シート。
【請求項７】
請求項１〜６のいずれか一項に記載の転写シートを用いた薄膜層の転写方法であって、
前記薄膜層における前記支持層に接する面とは反対側の面を被転写体に接触させることと、
前記被転写体上に配置された前記転写シートを湿潤させることと、
前記湿潤後に、前記薄膜層から前記支持層を剥離することと、
を含む薄膜層の転写方法。
【発明の詳細な説明】
【技術分野】
【０００１】
本発明は、転写シート、および、この転写シートを用いた薄膜層の転写方法に関する。
【背景技術】
【０００２】
数ｎｍ〜数μｍ程度の厚さを有した薄膜層は、高分子材料を主とする材料から構成される。近年、生体器官の表面に対する接着性や柔軟性等の特性に着目して、上記薄膜層を、皮膚や臓器の表面に貼り付けて利用することが試みられている。例えば、上記薄膜層が創傷の被覆材として利用可能であることが報告されている（非特許文献１参照）。
【０００３】
転写シートは、薄膜層と、薄膜層を支持する基材からなる支持層とを備えるシートであり、薄膜層を被転写体に転写するために用いられる（特許文献１参照）。具体的には、支持層上の薄膜層の表面を、被転写体における薄膜層の貼付箇所に押し付けた後、薄膜層から支持層を剥離することによって、薄膜層を被転写体に転写する。転写シートの使用前には、薄膜層の表面は、薄膜層の保護のための基材からなる保護層によって覆われている（特許文献２参照）。
【先行技術文献】
【特許文献】
【０００４】
【特許文献１】特開２０１７−１９１１６号公報
【特許文献２】特開２０１５−１６６１２号公報
【非特許文献】
【０００５】
【非特許文献１】Ｔ．Ｆｕｊｉｅ  ｅｔ  ａｌ．，Ａｄｖ．Ｆｕｎｃｔ．Ｍａｔｅｒ．，２００９年，１９巻，２５６０−２５６８頁
【発明の概要】
【発明が解決しようとする課題】
【０００６】
薄膜層の転写に際しては、保護層から薄膜層の表面を露出させた後、薄膜層と支持層との積層体であるシートを貼付箇所まで移動させること、および、貼付箇所に薄膜層の表面を接触させた後、薄膜層から支持層を剥離することが必要である。転写シートを取り扱い易くするためには、こうしたシートの移動と支持層の剥離とが簡便に可能であることが望ましい。ところが、薄膜層は極めて薄い層であるため、薄膜層と支持層との間の密着力が低すぎると、薄膜層を貼付箇所まで運ぶときに、風を受けて薄膜層が支持層から剥がれることや、静電気の影響を受けて薄膜層にシワやヨレが生じることが起こる。一方で、薄膜層と支持層との間の密着力が高すぎると、薄膜層からの支持層の剥離が困難となる。
【０００７】
本発明は、容易に取り扱うことのできる転写シート、および、当該転写シートを用いた薄膜層の転写方法を提供することを目的とする。
【課題を解決するための手段】
【０００８】
上記課題を解決する転写シートは、前記支持層に支持された薄膜層であって、５０００ｎｍ以下の厚さを有する前記薄膜層と、を備え、前記支持層と前記薄膜層とが乾燥した状態での、前記支持層と前記薄膜層との間の密着強度が乾燥密着強度であり、前記支持層と前記薄膜層とが湿潤した状態での、前記支持層と前記薄膜層との間の密着強度が湿潤密着強度であり、前記乾燥密着強度は１００ｍＮ以上であり、前記湿潤密着強度は、前記乾燥密着強度よりも小さく、２３０ｍＮ以下である。
【０００９】
上記構成によれば、転写シートを、乾燥した状態で、被転写体における薄膜層の貼付箇所まで移動させ、転写シートを湿らせた後に、薄膜層から支持層を剥離すれば、相対的に密着力が高い状態で転写シートが移動され、相対的に密着力が低い状態で支持層が剥離される。したがって、転写シートの移動と支持層の剥離との各々に適した状態に密着力を制御することが可能となる。
【００１０】
そして、乾燥密着強度が１００ｍＮ以上であることにより、転写シートを貼付箇所まで移動させるときに、風圧等に起因して薄膜層が支持層から剥がれることや、風や静電気等に起因して薄膜層にシワやヨレが生じることが抑えられる。したがって、転写シートの使用者は、転写シートを貼付箇所まで容易に移動させることができる。一方、湿潤密着強度が２３０ｍＮ以下であることにより、転写シートの湿潤後には薄膜層から支持層を容易に剥離することができる。
したがって、転写シートの貼付箇所への移動と支持層の剥離とが簡便に可能であるため、転写シートの取り扱いが容易になる。
【００１１】
上記構成において、前記薄膜層は、１０ｍＮ以上の破断強度を有してもよい。
上記構成によれば、薄膜層からの支持層の剥離時に、薄膜層が破れにくいため、支持層から被転写体への薄膜層の転写率を高めることができる。
【００１２】
上記構成において、前記薄膜層は、前記支持層に接する第１の面と、前記第１の面とは反対側の第２の面とを有し、前記転写シートは、前記第２の面を覆う保護層をさらに備え、前記保護層と前記薄膜層とが乾燥した状態での、前記保護層と前記薄膜層との間の密着強度は、３０ｍＮ以上１００ｍＮ未満であってもよい。
【００１３】
上記構成によれば、上記密着強度が、支持層と薄膜層との間の乾燥密着強度よりも小さいため、転写シートの使用に際して、保護層を薄膜層から容易に剥離することができる。そして、上記密着強度が３０ｍＮ以上１００ｍＮ未満であるため、使用者が意図しないときに風等に起因して保護層が薄膜層から剥がれることが抑えられるとともに、使用者が保護層を剥離しようとしたときに、保護層とともに薄膜層が支持層から剥がれてしまうことが抑えられる。これにより、薄膜層の転写が完了するまでの各動作、すなわち、保護層の剥離、転写シートの貼付箇所への移動、支持層の剥離の各々が簡便に可能となるため、転写シートの取り扱いがより容易になる。
【００１４】
上記構成において、前記多孔質基材は、不織布であってもよい。
上記構成によれば、支持層と薄膜層との間の乾燥密着強度および湿潤密着強度を上記範囲に制御することに適した支持層が実現される。
【００１５】
上記構成において、前記保護層は、不織布であってもよい。
上記構成によれば、保護層と薄膜層との間の密着強度を上記範囲に制御することに適した保護層が実現される。
【００１６】
上記構成において、前記転写シートは、非透湿性の材料から構成された収容体に収容されていてもよい。
上記構成によれば、収容体に収容されて保管されているときに、転写シートが外気の湿気によって湿潤することが抑えられる。
【００１７】
上記課題を解決する転写方法は、上記転写シートを用いた薄膜層の転写方法であって、前記薄膜層における前記支持層に接する面とは反対側の面を被転写体に接触させることと、前記被転写体上に配置された前記転写シートを湿潤させることと、前記湿潤後に、前記薄膜層から前記支持層を剥離することと、を含む。
【００１８】
上記転写方法によれば、湿潤によって支持層と薄膜層との間の密着力が低下することを利用して、転写シートを容易に取り扱いながら、薄膜層を被転写体に転写することができる。
【発明の効果】
【００１９】
本発明によれば、転写シートの取り扱いの容易さを高めることができる。
【図面の簡単な説明】
【００２０】
【図１】一実施形態の転写シートの第１形態の断面構造を示す図。
【図２】一実施形態の転写シートの第２形態の断面構造を示す図。
【図３】一実施形態の転写シートを収容したパッケージの構造を示す図。
【図４】一実施形態の転写シートを用いた転写方法の手順を示す図であって、被転写体に供給液を供給する工程を示す図。
【図５】一実施形態の転写シートを用いた転写方法の手順を示す図であって、被転写体に転写シートを押し当てる工程を示す図。
【図６】一実施形態の転写シートを用いた転写方法の手順を示す図であって、薄膜層から支持層を剥離する工程を示す図。
【発明を実施するための形態】
【００２１】
図１〜図６を参照して、転写シート、および、薄膜層の転写方法の一実施形態を説明する。
［転写シートの構成］
転写シートは、第１形態と第２形態との２つの形態を有し得る。これらの形態について、図１および図２を参照して説明する。
【００２２】
図１は、第１形態の転写シート１０を示す。第１形態は、転写シートの使用時の形態である。図１が示すように、転写シート１０は、支持層２０と、薄膜層２１とを備える。薄膜層２１が有する２つの面のうちの第１の面は支持層２０に密着し、上記２つの面のうちの第２の面は露出されている。支持層２０は薄膜層２１を支持する機能を有する。
【００２３】
図２は、第２形態の転写シート１１を示す。第２形態は、転写シートの使用前の形態であり、例えば、転写シートが包装されているときの形態である。図２が示すように、転写シート１１は、第１形態の支持層２０および薄膜層２１に加え、保護層２２を備えている。保護層２２は薄膜層２１に接し、上記他方の面を覆っている。言い換えれば、薄膜層２１は、支持層２０と保護層２２とに挟まれている。支持層２０と保護層２２とは、これらの層の間に薄膜層２１を挟むことによって、薄膜層２１を保護する機能を有する。
【００２４】
薄膜層２１から保護層２２を剥離することによって、転写シートは第２形態から第１形態に変形する。なお、転写シートは、少なくとも第１形態を有していればよい。
転写シート１０，１１が備える各層の詳細な構成について説明する。
【００２５】
薄膜層２１は、被転写体に対する接着性を発現する程度に薄い。具体的には、薄膜層２１の厚さは、１ｎｍ以上５０００ｎｍ以下である。皮膚への密着性や皮膚の表面形状への追従性が高められること、および、薄膜層２１が貼り付けられているときに生体が覚える違和感を低減できることから、薄膜層２１の厚さは、１００ｎｍ以上７５０ｎｍ以下であることが好ましい。薄膜層２１は単一の薄膜から構成された層であってもよいし、複数の薄膜から構成された層であってもよい。
【００２６】
薄膜層２１の上記厚さは平均厚さであって、複数の測定点で測定された膜厚の平均値である。例えば、薄膜層２１の上記厚さは、以下の方法によって算出される。まず、転写シートにおける複数の箇所から、薄膜層２１の断面観察用の試料を作製する。例えば、転写シートが平面視にて矩形状を有する場合、転写シートの中央部と四隅との５箇所から試料を作製する。そして、各試料について、走査型電子顕微鏡を用いて断面を観察し、１００μｍ間隔で１０点の測定点について膜厚を測定して、その平均値を試料ごとの膜厚とする。すべての試料についての当該膜厚を平均した値が、薄膜層２１の平均厚さである。
【００２７】
薄膜層２１が被転写体に対する接着性を発現する程度に薄いことを、厚さに代えて薄膜層２１の質量で表すと、例えば、薄膜層２１の密度が１ｇ／ｃｍ３以上３ｇ／ｃｍ３以下であるとき、薄膜層２１の単位面積あたりの平均質量は、０．０１ｇ／ｍ２以上１０ｇ／ｍ２以下である。上記平均質量は、薄膜層２１の表面にて１ｍ２の面積を有する部分あたりに換算した薄膜層２１の質量である。薄膜層２１の平均質量が上記範囲内であれば、粘着層を用いずとも、薄膜層２１自身が生体の表面に貼り付く。
【００２８】
薄膜層２１を構成する材料は、上記厚さの薄膜を構成可能な材料であれば特に限定されない。薄膜層２１の材料としては、例えば、ポリ乳酸、ヒアルロン酸、ポリグリコール酸、フィブロイン、ポリカプロラクトン、キトサン等の高分子材料、これらの高分子材料の共重合体、および、アクリルウレタン共重合体からなる群から選択される１種以上の材料が挙げられる。薄膜層２１の材料における分子量の制限は特になく、薄膜層２１は、所定の平均分子量を有する１種類の材料から構成されていてもよいし、互いに異なる平均分子量を有する複数種類の材料から構成されてもよい。
【００２９】
また、薄膜層２１は、被転写体において所定の機能を発揮する物質である機能性物質を含有していてもよい。被転写体が生体の皮膚あるいは臓器である場合、機能性物質としては、例えば、保湿クリームや美容液等のスキンケアに用いられる化粧料あるいは化粧料成分、色素、薬剤、タンパク質、および、酵素等が挙げられる。薄膜層２１は、機能性物質を１種類のみ含有していてもよいし、２種類以上を含有していてもよい。
【００３０】
支持層２０は、多孔質基材から構成される。多孔質基材は、内部に微小な多数の間隙を有する基材であり、液体を浸透あるいは透過させることが可能である。支持層２０として用いることのできる多孔質基材としては、例えば、不織布、紙、編物、織物等の繊維材料からなるシート、メッシュ状のように間隙を含む構造を有する樹脂シートが挙げられる。これらの基材のなかでも、水分を速やかに吸収して拡散できることから、不織布が好適に用いられる。不織布を構成する繊維としては、例えば、綿、麻、羊毛、パルプ等の天然繊維、レーヨン等の半合成繊維、ポリビニルアルコール、ポリアクリル酸等の合成繊維等が挙げられる。上記の繊維のなかでも、天然繊維、特にパルプが好適に用いられる。不織布は、１種類の繊維から構成されていてもよいし、２種類以上の繊維から構成されていてもよい。
【００３１】
支持層２０として用いる不織布は、どのような製法で製造された不織布であってもよく、例えば、スパンレース法、スパンボンド法、ニードルパンチ法、メルトブロー法、エアレイ法、フラッシュ紡糸法、および、樹脂接着法のうちのいずれかによって製造された不織布であればよい。支持層２０として用いる不織布の目付けは、１０ｇ／ｍ２以上１５０ｇ／ｍ２以下であることが好ましく、肌触り等の使用感に優れることから、２０ｇ／ｍ２以上５０ｇ／ｍ２以下であることがより好ましい。不織布の目付けは、すなわち、不織布の単位面積当たりの質量である。なお、支持層２０の厚さは特に制限されないが、例えば、１０μｍ以上１ｍｍ以下の範囲から選択される。
【００３２】
保護層２２は、多孔質基材から構成されることが好ましい。保護層２２を構成する多孔質基材としては、支持層２０を構成する多孔質基材として例示した上記の各材料を用いることができる。保護層２２と支持層２０とは、同一の種類の多孔質基材から構成されてもよいし、互いに異なる種類の多孔質基材から構成されてもよい。
【００３３】
保護層２２を構成する多孔質基材としても、不織布が用いられることが好ましい。支持層２０として用いる不織布と、保護層２２として用いる不織布とは、材料および目付け等の特性が同一の不織布であってもよいし、材料および特性の少なくとも一方が異なる不織布であってもよい。
【００３４】
なお、保護層２２は、多孔質基材に限らず、内部に間隙を有さない樹脂シートや金属箔等の基材から構成されてもよい。保護層２２の厚さは特に制限されないが、例えば、１０μｍ以上１ｍｍ以下の範囲から選択される。
【００３５】
［転写シートの特性］
転写シートにおける層間の密着強度、および、薄膜層２１の破断強度の好適な範囲について述べる。
【００３６】
まず、第１乾燥密着強度Ｆｄ１および第１湿潤密着強度Ｆｗ１について説明する。第１乾燥密着強度Ｆｄ１は、支持層２０と薄膜層２１とが乾燥した状態で、これらの２つの層を互いに引き剥がすときに必要な力である。一方、第１湿潤密着強度Ｆｗ１は、支持層２０と薄膜層２１とが湿潤した状態で、これらの２つの層を互いに引き剥がすときに必要な力である。
【００３７】
第１乾燥密着強度Ｆｄ１は、下記の方法によって測定される。なお、支持層２０と薄膜層２１とが乾燥した状態とは、例えば、転写シートが、温度が−１０℃以上４５℃以下、湿度が０％以上９９％以下の環境下におかれ、かつ、薄膜層２１の表面にべたつきがなく、支持層２０および薄膜層２１に積極的に水分が供給されていない状態を示す。
【００３８】
１）型抜き等の方法によって直径１０ｍｍの円形状に外形を整えた転写シートを用意する。
２）卓上圧縮・引張試験機（島津製作所社製：ＥＺ−Ｔｅｓｔ、ロードセル：１００Ｎ）を利用し、両面テープ（ニチバン社製：ナイスタックスポンジ両面テープスポンジタイプ，ＮＷ−Ｐ１５）を用いて、１）で用意した転写シートを、薄膜層２１を上に向けて露出させて測定台に貼り付ける。
【００３９】
３）直径８ｍｍの円柱圧子の中央に直径６ｍｍの円形両面テープを貼り、円形両面テープの保護フィルムを剥がす。円形両面テープは、２）で用いた両面テープと同じ製品から作製する。
【００４０】
４）圧縮速度２０ｍｍ／ｍｉｎ、圧力３Ｎで、３）で準備した円柱圧子を、３秒間、２）の測定台上の転写シートに押し付けた後、上記円柱圧子を、剥離速度１０ｍｍ／ｍｉｎで垂直に持ち上げる。
【００４１】
５）薄膜層２１が支持層２０から剥離したときのピーク強度（ｍＮ）のデータを取得し、その値を第１乾燥密着強度Ｆｄ１とする。
【００４２】
第１湿潤密着強度Ｆｗ１は、下記の方法によって測定される。
第１乾燥密着強度Ｆｄ１の測定方法と同様に上記１）および２）の工程を進め、上記２）の工程において、測定台に貼り付けた転写シートに対し、転写シートの周囲から１０μＬの水を供給する。その後、上記３），４），５）の工程を順に進め、得られたピーク強度（ｍＮ）を第１湿潤密着強度Ｆｗ１とする。
【００４３】
本実施形態の転写シートにおいて、第１乾燥密着強度Ｆｄ１は１００ｍＮ以上であり、第１湿潤密着強度Ｆｗ１は、第１乾燥密着強度Ｆｄ１よりも小さく、２３０ｍＮ以下である。
【００４４】
第１湿潤密着強度Ｆｗ１が第１乾燥密着強度Ｆｄ１よりも小さいことにより、転写シートが乾燥しているときには、支持層２０と薄膜層２１との間の密着力が相対的に高くなり、転写シートが湿っているときには、支持層２０と薄膜層２１との間の密着力が相対的に低くなる。そのため、転写シートを、乾燥した状態で、被転写体における薄膜層２１の貼付箇所まで移動させ、転写シートを湿らせた後に、薄膜層２１から支持層２０を剥離すれば、相対的に密着力が高い状態で転写シートが移動され、相対的に密着力が低い状態で支持層２０が剥離される。したがって、転写シートの移動と支持層２０の剥離との各々に適した状態に密着力を制御することが可能となる。
【００４５】
なお、乾燥時に対する湿潤時の密着強度の低下は、転写シートの湿潤によって、多孔質基材である支持層２０が膨張することや、支持層２０と薄膜層２１との間まで水分が浸入すること等に起因して起こると考えられる。
【００４６】
ここで、第１乾燥密着強度Ｆｄ１が１００ｍＮ以上であることにより、転写シートを貼付箇所まで移動させるときに、十分な密着力が得られる。その結果、風圧等に起因して薄膜層２１が支持層２０から剥がれること、さらには、薄膜層２１が支持層２０上から落下することが抑えられる。また、風や支持層２０と薄膜層２１との間に生じた静電気等に起因して薄膜層２１にシワやヨレが生じることも抑えられる。したがって、転写シートの使用者は、転写シートを例えば手に持って、容易に貼付箇所まで運ぶことができる。
【００４７】
一方、第１湿潤密着強度Ｆｗ１が２３０ｍＮ以下であることにより、被転写体が生体であるときに想定される被転写体と薄膜層２１との間の密着力、例えば、ヒトの皮膚と薄膜層２１との間の密着力よりも、湿潤時における支持層２０と薄膜層２１との間の密着力が低くなる。したがって、薄膜層２１から支持層２０を容易に剥離することができる。すなわち、支持層２０を剥離しようとしたときに、支持層２０とともに薄膜層２１が被転写体から剥がれてしまうことが抑えられる。
以上のように、本実施形態の転写シートによれば、転写シートの貼付箇所への移動と支持層２０の剥離とが簡便に可能であるため、転写シートが取り扱い易くなる。
【００４８】
なお、第１乾燥密着強度Ｆｄ１は、１１０ｍＮ以上３０００ｍＮ以下であることが好ましく、３５０ｍＮ以上６００ｍＮ以下であることがさらに好ましい。第１乾燥密着強度Ｆｄ１が上記下限値以上であれば、乾燥時における支持層２０と薄膜層２１との間の密着がより良好となり、転写シートの移動時における薄膜層２１の剥離やシワおよびヨレの発生がより好適に抑えられる。第１乾燥密着強度Ｆｄ１が上記上限値以下であれば、薄膜層２１に傷が生じることが抑えられる。
【００４９】
また、薄膜層２１の被転写体への転写率を高めるためには、第１湿潤密着強度Ｆｗ１は、５０ｍＮ以上２００ｍＮ以下であることが好ましく、６０ｍＮ以上１６０ｍＮ以下であることがさらに好ましい。なお、転写率は、支持層２０上における薄膜層２１の表面積に対する、被転写体に転写された薄膜層２１の表面積の割合である。
【００５０】
次に、破断強度Ｆｂについて説明する。破断強度Ｆｂは、薄膜層２１の破断に要する最小の力であり、下記の方法によって測定される。
１）保護層２２を剥離した第２形態の転写シートから、支持層２０を取り除き、薄膜層２１を、平面視にて１辺が１０ｍｍの正方形状を有する単独の層にする。
【００５１】
２）１）で得た薄膜層２１を、卓上圧縮・引張試験機（島津製作所社製：ＥＺ−Ｔｅｓｔ、ロードセル：１００Ｎ）に設置する。
３）薄膜層２１に対して、直径３ｍｍの円柱圧子を圧縮速度１０ｍｍ／ｍｉｎで差し込み、薄膜層２１が破断したときの強度（ｍＮ）を測定し、得られた値を破断強度Ｆｂとする。
【００５２】
本実施形態の転写シートにおいて、破断強度Ｆｂは、１０ｍＮ以上であることが好ましい。破断強度Ｆｂが１０ｍＮ以上であれば、薄膜層２１からの支持層２０の剥離時に、薄膜層２１が破れにくい。したがって、上記転写率を高めることができる。また、被転写体に貼り付けられた薄膜層２１において、ひび割れが発生することが抑えられるため、薄膜層２１が被転写体の貼付箇所を覆った状態を好適に保持できる。
【００５３】
次に、第２乾燥密着強度Ｆｄ２について説明する。第２乾燥密着強度Ｆｄ２は、保護層２２と薄膜層２１とが乾燥した状態で、これらの２つの層を互いに引き剥がすときに必要な力である。
【００５４】
第２乾燥密着強度Ｆｄ２は、第１乾燥密着強度Ｆｄ１の測定方法の２）の工程において、第２形態の転写シートを、保護層２２を上に向けて測定台に貼り付けること以外は、第１乾燥密着強度Ｆｄ１の測定方法と同様の方法によって測定される。５）の工程において、保護層２２が薄膜層２１から剥離したときのピーク強度（ｍＮ）を第２乾燥密着強度Ｆｄ２とする。
【００５５】
本実施形態の転写シートにおいて、第２乾燥密着強度Ｆｄ２は、第１乾燥密着強度Ｆｄ１よりも小さいことが好ましい。すなわち、支持層２０および保護層２２の双方が多孔質基材から構成される場合には、保護層２２を構成する多孔質基材と薄膜層２１との間の密着力は、支持層２０を構成する多孔質基材と薄膜層２１との間の密着力よりも低いことが好ましい。第２乾燥密着強度Ｆｄ２が第１乾燥密着強度Ｆｄ１よりも小さいことにより、転写シートの使用に際して、保護層２２を薄膜層２１から容易に剥離することができる。
【００５６】
具体的には、第２乾燥密着強度Ｆｄ２は、３０ｍＮ以上１００ｍＮ未満であることが好ましい。第２乾燥密着強度Ｆｄ２が３０ｍＮ以上であれば、使用者が意図しないときに風等に起因して保護層２２が薄膜層２１から剥がれることが抑えられる。意図しないときに保護層２２が薄膜層２１から剥がれたとしても、薄膜層２１と支持層２０との積層体である転写シートを用いて、薄膜層２１の転写を行うことはできる。しかし、薄膜層２１の品質を保持するとともに薄膜層２１に埃等が付着することを抑えるためには、使用者が故意に保護層２２を剥離するまで、保護層２２が薄膜層２１を覆っていることが好ましい。
【００５７】
第２乾燥密着強度Ｆｄ２が１００ｍＮ未満であれば、使用者が保護層２２を剥離しようとしたときに、保護層２２とともに薄膜層２１が支持層２０から剥がれてしまうことが抑えられる。したがって、薄膜層２１から保護層２２を容易に剥離することができる。また、第２乾燥密着強度Ｆｄ２が３０ｍＮ以上１００ｍＮ未満であるときに、第１乾燥密着強度Ｆｄ１が１００ｍＮ以上であれば、保護層２２の剥離の際に、第１乾燥密着強度Ｆｄ１が第２乾燥密着強度Ｆｄ２と同程度に弱いために薄膜層２１が保護層２２および支持層２０の双方から剥がれることも抑えられる。
【００５８】
さらに、第２乾燥密着強度Ｆｄ２は、４５ｍＮ以上９５ｍＮ以下であることが好ましく、６０ｍＮ以上９０ｍＮ以下であることがさらに好ましい。第２乾燥密着強度Ｆｄ２が上記下限値以上であれば、使用者が意図しないときに保護層２２が薄膜層２１から剥がれることがより好適に抑えられる。第２乾燥密着強度Ｆｄ２が上記上限値以下であれば、薄膜層２１からの保護層２２の剥離がより容易になる。また、第２乾燥密着強度Ｆｄ２が４５ｍＮ以上９５ｍＮ以下であれば、保護層２２と薄膜層２１との間の密着力が、使用者が保護層２２を指で摘まんで剥離することに適した大きさとなる。さらに、第２乾燥密着強度Ｆｄ２が６０ｍＮ以上９０ｍＮ以下であれば、上記密着力が、使用者が保護層２２を指で摘まんで剥離することにより適した大きさとなる。
【００５９】
以上のように、各密着強度Ｆｄ１，Ｆｗ１，Ｆｄ２の制御により、使用者がパッケージから転写シートを取り出してから薄膜層２１の転写が完了するまでの各動作、すなわち、保護層２２の剥離、転写シートの貼付箇所への移動、支持層２０の剥離の各々が簡便に可能となるため、転写シートの取り扱いがより容易となる。
【００６０】
［転写シートの製造方法］
転写シートの製造方法の一例を説明する。なお、第１乾燥密着強度Ｆｄ１が１００ｍＮ以上、かつ、第１湿潤密着強度Ｆｗ１が２３０ｍＮ以下になれば、転写シートは、下記の製造方法とは異なる方法によって製造されてもよい。
【００６１】
まず、成膜用基材の表面に、薄膜層２１を形成する。成膜用基材としては、熱可塑性樹脂、熱硬化性樹脂、水溶性樹脂等から構成された樹脂シートが用いられる。
詳細には、薄膜層２１の材料が溶かされた塗液が、成膜用基材の表面に塗布され、その塗膜が乾燥されることによって、薄膜層２１が形成される。上記塗液の溶媒としては、薄膜層２１の材料の特性に応じて、プロトン性極性溶媒あるいは非プロトン性極性溶媒が用いられる。プロトン性極性溶媒としては、水、エタノール、イソプロパノール、および、酢酸等が挙げられる。非プロトン性極性溶媒としては、酢酸エチル、酢酸ブチル、酢酸プロピル、メチルエチルケトン、アセトン、および、ジメチルスルホキシド等が挙げられる。
【００６２】
塗液の塗布方法は、所望の膜厚に塗膜を形成可能な方法であれば時に限定されない。塗布方法としては、例えば、グラビア法、マイクログラビア法、スピンコーティング法、スプレーコーティング法、および、エレクトロスピニング法のいずれかが利用されることが好ましい。また、塗膜の乾燥温度は、上記塗液に用いた溶媒の沸点以上であることが好ましい。
【００６３】
続いて、成膜用基材上の薄膜層２１の表面に、支持層２０として用いる多孔質基材を接触させ、成膜用基材から支持層２０へ薄膜層２１を転写する。転写方法としては、吸引による剥離を利用する方法や犠牲膜を利用する方法等、公知の転写方法が用いられればよい。
【００６４】
次に、支持層２０と薄膜層２１との積層体における薄膜層２１の表面、すなわち、薄膜層２１における支持層２０と接する面とは反対側の面に、保護層２２が積層される。これにより、第２形態の転写シート１１が形成される。なお、必要に応じて、型抜き等の方法により、転写シート１１の外形が所望の形状に整えられてもよい。
【００６５】
なお、薄膜層２１の材料、膜厚、成膜用基材の表面粗さ、成膜時における塗膜の塗布速度、成膜時における塗膜の乾燥温度、支持層２０の材料、支持層２０の目付け、湿潤による支持層２０の形状変化の程度、および、成膜用基材から支持層２０への薄膜層２１の転写条件等を調整することによって、所望の第１乾燥密着強度Ｆｄ１、第１湿潤密着強度Ｆｗ１、および、破断強度Ｆｂを得ることができる。
【００６６】
また、第２乾燥密着強度Ｆｄ２は、薄膜層２１の材料、膜厚、および、保護層２２の材料、薄膜層２１に保護層２２を積層する際の保護層２２に対する押圧の大きさ等を調整することによって変化させることができる。
【００６７】
［パッケージ］
図３は、転写シートが収容されたパッケージを示す。パッケージ３０は、第２形態の転写シート１１と、転写シート１１を収容する収容体３１とを備える。収容体３１は、転写シート１１を収容可能な形状を有していればよく、袋状であってもよいし、箱状であってもよい。
【００６８】
収容体３１は、密封可能に構成されていることが好ましく、さらに、非透湿性の材料から構成されていることが好ましい。非透湿性の材料とは、ＪＩＳＺ０２０８に従って測定された透湿度が、５ｇ／ｍ２／２４ｈ以下の材料である。
【００６９】
収容体３１を構成する材料としては、例えば、アルミニウムやナイロンが挙げられるが、透湿性が低いという観点で、収容体３１は、アルミニウム製であることが好ましい。例えば、収容体３１は、アルミニウムシートからなる袋状を有することが好ましい。
【００７０】
非透湿性の材料から構成された収容体３１に転写シート１１が収容されていることにより、転写シート１１が外気の湿気によって湿潤することが抑えられる。したがって、転写シート１１をパッケージ３０として常温常湿の環境で保管することができる。
【００７１】
［薄膜層の転写方法］
図４〜図６を参照して、転写シートの使用方法、すなわち、転写シートを用いた薄膜層の転写方法を説明する。
【００７２】
図４が示すように、まず、被転写体Ｓｋにおける薄膜層２１の貼付箇所に、供給液Ｌｑを供給する。本実施形態の転写シートは、皮膚や臓器の表面等の生体への薄膜層の転写に適しており、特に、ヒトの皮膚への薄膜層の転写に好適に用いられる。供給液Ｌｑは、薄膜層２１および支持層２０を湿潤可能な液体であればよく、具体的には、水を含む液体、あるいは、マッサージオイル等の油類であればよい。被転写体Ｓｋがヒトの皮膚である場合、供給液Ｌｑとしては、例えば、水や、化粧水等の化粧料を用いることができる。
【００７３】
続いて、パッケージ３０から第２形態の転写シート１１を取り出して保護層２２を剥離し、第１形態の転写シート１０を得る。そして、図５が示すように、転写シート１０を、薄膜層２１の表面が被転写体Ｓｋの貼付箇所に接するように、被転写体Ｓｋ上に配置する。支持層２０の上から、指等で転写シート１０を押圧することにより、供給液Ｌｑを支持層２０にまで浸透させる。この押圧時に転写シート１０にかかる荷重は、１０ｇ／ｃｍ２以上９００ｇ／ｃｍ２以下であることが好ましい。また、被転写体Ｓｋがヒトの皮膚である場合には、肌に与えるダメージが軽減されることから、上記荷重は１０ｇ／ｃｍ２以上２０ｇ／ｃｍ２以下であることが好ましい。この程度の大きさの荷重であっても、薄膜層２１は、被転写体Ｓｋに十分に貼り付く。
【００７４】
図６が示すように、その後、薄膜層２１から支持層２０を剥離する。これにより、薄膜層２１が被転写体Ｓｋに転写される。こうした転写方法によれば、湿潤によって支持層２０と薄膜層２１との間の密着力が低下することを利用して、転写シートを容易に取り扱いながら、薄膜層２１を被転写体Ｓｋに転写することができる。
【００７５】
なお、上記転写方法においては、被転写体Ｓｋに転写シート１０を配置する前に、被転写体Ｓｋに供給液Ｌｑを供給する方法を例示したが、供給液Ｌｑは、被転写体Ｓｋに転写シート１０を配置した後に、転写シート１０に対して供給されてもよい。要は、被転写体Ｓｋ上に配置された転写シート１０が湿潤されればよい。
【００７６】
［実施例］
上述した転写シートについて、具体的な実施例を用いて説明する。
＜転写シートの製造＞
ＤＬ−ポリ乳酸（武蔵野化学研究所社製）を、酢酸エチルに溶解することにより、薄膜層の形成のための塗液を生成した。塗液中のポリ乳酸の量は、塗液が５％以上１０％以下の固形分を有するように調整した。ポリ乳酸の平均分子量は、５万以上４４万以下の範囲から選択した。成膜用基材として、ＰＥＴシート（東レ社製：ルミラー，Ｓ１０）に、上記塗液を、ワイヤーバーを用いて塗布し、塗膜を形成した。塗膜を、オーブンで加熱して乾燥・固化させることにより、薄膜層を形成した。薄膜層は、乾燥後の厚さが１００ｎｍ以上１２００ｎｍ以下となるように形成した。乾燥時の加熱温度は７０℃以上１２０℃以下の範囲から選択した。
【００７７】
続いて、薄膜層に、支持層として不織布（フタムラ化学社製）を積層し、成膜用基材を剥離して、薄膜層を成膜用基材から支持層に転写した。不織布の主成分はセルロースであり、目付けは２０ｇ／ｍ２であった。
【００７８】
薄膜層における支持層と反対側の面に、保護層として不織布を被せ、トリミングカッターで所望の大きさに切断して、実施例１〜１８および比較例の転写シートを得た。保護層としては、支持層と同一の種類の不織布を用いた。
【００７９】
上記製造方法において、成膜用基材の表面粗さ、薄膜層の厚さ、支持層である不織布の目付けを変更することによって、実施例１〜１８および比較例における第１乾燥密着強度Ｆｄ１を互いに異ならせた。
【００８０】
具体的には、成膜用基材の表面粗さが大きい、すなわち、成膜用基材が表面に凹凸を有する場合、薄膜層の厚さが小さくなるほど、成膜用基材の凹凸が薄膜層となる塗膜にて均されにくくなり、成膜用基材の凹凸が薄膜層の表面形状に反映されやすくなる。すなわち、薄膜層の厚さが小さくなるほど、薄膜層における支持層と接する面の凹凸が大きくなり、その結果、薄膜層において支持層と接触する面積が減少するため、薄膜層と支持層との間の第１乾燥密着強度Ｆｄ１は小さくなる。一方、成膜用基材が表面に凹凸を有する場合、薄膜層の厚さが大きくなるほど、成膜用基材の凹凸が薄膜層となる塗膜にて均されて、薄膜層における支持層と接する面が平坦になる。その結果、薄膜層において支持層と接触する面積が増加するため、薄膜層と支持層との間の第１乾燥密着強度Ｆｄ１は大きくなる。
【００８１】
また、支持層である不織布の目付けが大きくなるほど、単位面積あたりにおける繊維の量が多くなるため、支持層において薄膜層と接する面積が増加する。その結果、薄膜層と支持層との間の第１乾燥密着強度Ｆｄ１は大きくなる。
【００８２】
また、上記製造方法において、薄膜層の厚さを変更することによって、実施例１〜１８および比較例における破断強度Ｆｂを互いに異ならせた。具体的には、薄膜層の厚さが大きくなるほど、破断強度Ｆｂは大きくなる。
【００８３】
また、上記製造方法において、湿潤による支持層の形状変化の程度を変更することによって、実施例１〜１８および比較例における第１湿潤密着強度Ｆｗ１を互いに異ならせた。湿潤による支持層の形状変化が大きいほど、言い換えれば、支持層の膨潤率が大きいほど、湿潤時に薄膜層と支持層との間に形成される隙間が大きくなって薄膜層と支持層との接着面積が減少するため、第１湿潤密着強度Ｆｗ１が低下する。湿潤による支持層の形状変化の程度は、支持層として用いる不織布の材料、目付け、および、吸水率によって変更することができる。
【００８４】
また、上記製造方法において、薄膜層に保護層を積層する際の押圧の大きさを変更することによって、実施例１〜１８および比較例における第２乾燥密着強度Ｆｄ２を互いに異ならせた。上記押圧の大きさが大きいほど、第２乾燥密着強度Ｆｄ２は大きくなる。
【００８５】
各実施例および比較例の第１乾燥密着強度Ｆｄ１、第１湿潤密着強度Ｆｗ１、破断強度Ｆｂ、および、第２乾燥密着強度Ｆｄ２は、上記実施形態に記載の各測定方法に従って計測した。
【００８６】
＜評価方法＞
各実施例および比較例について、３０ｍｍ×４０ｍｍの矩形状に転写シートの外形を整え、下記の各項目について評価を実施した。
【００８７】
（保護層の剥離性）
各実施例および比較例について、保護層を指で摘まんで、薄膜層から剥離した。剥離性の評価として、保護層が薄膜層を完全に覆っている状態から、薄膜層が保護層とともに支持層から剥がれることなく、保護層を剥離できた場合を「〇」、薄膜層の一部が保護層に付着して支持層から剥がれた場合、および、保護層が薄膜層に密着しておらず、指で摘まむ前に保護層の一部もしくは全部が風等によって意図せず剥がれた場合を「×」とした。
【００８８】
（ハンドリング性）
各実施例および比較例について、保護層を剥離した後の転写シートを手に持ち、転写シートを上下左右に動かした。その後、支持層からの薄膜層の剥離の有無、および、薄膜層におけるシワやヨレの発生の有無を目視により確認した。ハンドリング性の評価として、支持層からの薄膜層の剥離が生じておらず、かつ、薄膜層にシワやヨレが発生していない場合を「〇」、薄膜層の一部もしくは全部が支持層から剥離していた場合、あるいは、薄膜層にシワやヨレが生じていた場合を「×」とした。
【００８９】
（転写率）
被転写体であるヒトの皮膚に、供給液として２５０μＬの水を供給し、水を指で軽く引き伸ばした。その後、各実施例および比較例について、保護層を剥離した後の転写シートを、薄膜層と皮膚が接触するように、皮膚上に配置した。そして、転写シートとは別の不織布で皮膚上の転写シートを覆い、不織布の上から転写シートを皮膚に押し付け、痛みを感じない程度の力で３秒間押圧した後、不織布を除去した。その後、転写シートの角部から、支持層を指でゆっくりと剥がした。支持層の剥離後、皮膚上の薄膜層を目視によって観察し、表面積を求めた。転写前の転写シートにおける薄膜層の表面積との比較によって、転写率を算出した。
【００９０】
＜評価結果＞
各実施例および比較例について、第１乾燥密着強度Ｆｄ１、第１湿潤密着強度Ｆｗ１、破断強度Ｆｂ、および、ハンドリング性と転写率との評価結果を、表１に示す。なお、比較例については、湿潤状態で張った膜形状が保てなかったため、第１湿潤密着強度Ｆｗ１の測定ができなかった。また、各実施例および比較例について、第２乾燥密着強度Ｆｄ２、および、保護層の剥離性の評価結果を、表２に示す。なお、表１および表２において、各密着強度および破断強度は、小数第１位を四捨五入して示している。
【００９１】
【表１】
2020089749.tif 000003
【００９２】
【表２】
2020089749.tif 000004
【００９３】
表１が示すように、第１乾燥密着強度Ｆｄ１が１００ｍＮ以上、かつ、第１湿潤密着強度Ｆｗ１が２３０ｍＮ以下である実施例１〜１８は、ハンドリング性が良好であり、また、８０％以上の良好な転写率が得られた。これに対し、第１乾燥密着強度Ｆｄ１が１００ｍＮ未満である比較例では、転写シートを上下左右に動かした場合に、支持層からの薄膜層の剥離が生じて薄膜層にシワが発生し、ハンドリング性が悪かった。
【００９４】
したがって、第１乾燥密着強度Ｆｄ１が１００ｍＮ以上、かつ、第１湿潤密着強度Ｆｗ１が２３０ｍＮ以下であれば、転写シートの取り扱いが容易になることが示された。
また、破断強度Ｆｂが１０ｍＮ以上である実施例１〜１６は、破断強度Ｆｂが１０ｍＮ未満である実施例１７，１８と比較して高い転写率が得られた。実施例１〜１６の転写率は１００％であり、すなわち、被転写体に薄膜層の全域が転写できたことを示す。したがって、破断強度Ｆｂが１０ｍＮ以上であれば特に高い転写率が得られることが示された。
【００９５】
表２が示すように、第２乾燥密着強度Ｆｄ２が３０ｍＮ以上１００ｍＮ未満である実施例１〜１８は、いずれも、保護層の剥離性が良好であった。一方、第２乾燥密着強度Ｆｄ２が３０ｍＮ未満である比較例は、指で摘まむ前に風圧によって保護層が剥がれてしまった。
【００９６】
したがって、第２乾燥密着強度Ｆｄ２が３０ｍＮ以上１００ｍＮ未満であれば、保護層を容易に剥離することができることが示された。
以上、実施形態および実施例にて説明したように、上記実施形態の転写シートおよび薄膜層の転写方法によれば、以下に列挙する効果を得ることができる。
【００９７】
（１）第１乾燥密着強度Ｆｄ１が１００ｍＮ以上、かつ、第１湿潤密着強度Ｆｗ１が第１乾燥密着強度Ｆｄ１よりも小さく、２３０ｍＮ以下である。これにより、乾燥状態で転写シートを貼付箇所まで容易に移動させることが可能であり、転写シートの湿潤後には、薄膜層２１から支持層２０を容易に剥離することができる。したがって、転写シートの取り扱いが容易になる。
【００９８】
（２）薄膜層２１の破断強度Ｆｂが１０ｍＮ以上である。これにより、薄膜層２１からの支持層２０の剥離時に、薄膜層２１が破れにくいため、支持層２０から被転写体への薄膜層２１の転写率を高めることができる。
【００９９】
（３）第２乾燥密着強度Ｆｄ２が３０ｍＮ以上１００ｍＮ未満である。これにより、転写シートの使用に際して、保護層２２を薄膜層２１から容易に剥離することができる。
（４）支持層２０が不織布から構成されることにより、第１乾燥密着強度Ｆｄ１および第１湿潤密着強度Ｆｗ１を上記範囲に制御することに適した支持層２０が実現される。また、保護層２２が不織布から構成されることにより、第２乾燥密着強度Ｆｄ２を上記範囲に制御することに適した保護層２２が実現される。
【０１００】
（５）転写シートが非透湿性の材料から構成された収容体３１に収容されていることにより、収容体３１に収容されて保管されているときに、転写シートが外気の湿気によって湿潤することが抑えられる。
【０１０１】
（６）薄膜層の転写方法は、薄膜層２１における支持層２０に接する面とは反対側の面を被転写体に接触させることと、被転写体上に配置された転写シートを湿潤させることと、湿潤後に、薄膜層２１から支持層２０を剥離することと、を含む。こうした転写方法によれば、湿潤によって支持層２０と薄膜層２１との間の密着力が低下することを利用して、転写シートを容易に取り扱いながら、薄膜層２１を被転写体に転写することができる。
【符号の説明】
【０１０２】
Ｌｑ…供給液、Ｓｋ…被転写体、１０，１１…転写シート、２０…支持層、２１…薄膜層、２２…保護層、３０…パッケージ、３１…収容体。
【図１】
2020089749.tif 000005
【図２】
2020089749.tif 000006
【図３】
2020089749.tif 000007
【図４】
2020089749.tif 000008
【図５】
2020089749.tif 000009
【図６】
2020089749.tif 000010